(57)【要約】【課題】演色性の低下を抑えつつ、発光スペクトルの深赤色領域における強度が相対的に増加された発光装置を提供する。【解決手段】本発明の一態様として、３８０ｎｍから４６０ｎｍの範囲にピーク波長を有する光を発する発光素子１２と、発光素子１２から発せられる光により励起され、４００ｎｍから７８０ｎｍの波長領域において連続した発光スペクトルを有する、複数種の蛍光体から構成される蛍光体１５と、を備え、蛍光体１５に、７２０ｎｍ±５％の範囲にピーク波長を有する蛍光体が含まれる、発光装置を提供する。【選択図】図１
2019062063.tif 000002
【特許請求の範囲】
【請求項１】
３８０ｎｍから４６０ｎｍの範囲にピーク波長を有する光を発する発光素子と、
前記発光素子から発せられる光により励起され、４００ｎｍから７８０ｎｍの波長領域において連続した発光スペクトルを有する、複数種の蛍光体から構成される蛍光体群と、
を備え、
前記蛍光体群に、７２０ｎｍ±５％の範囲にピーク波長を有する蛍光体が含まれる、
発光装置。
【請求項２】
前記７２０ｎｍ±５％の範囲にピーク波長を有する蛍光体が、ＧｄとＧａを含む酸化物からなる、
請求項１に記載の発光装置。
【請求項３】
前記酸化物が、Ｃｒで付活されたＧｄ３Ｇａ５Ｏ１２である、
請求項２に記載の発光装置。
【請求項４】
色温度が３０００Ｋの光を基準光としたときの演色評価数Ｒｆが９５以上であり、
色温度が３０００Ｋの光を基準光としたときの演色評価数Ｒｇの１００からの差が５以下である、
請求項１〜３のいずれか１項に記載の発光装置。
【請求項５】
前記蛍光体群に、２種のアルカリ土類ハロリン酸塩蛍光体、β−サイアロン蛍光体、及びＣＡＳＯＮ蛍光体が含まれる、
請求項１〜４のいずれか１項に記載の発光装置。
【請求項６】
色温度が６５００Ｋの光を基準光としたときの演色評価数Ｒｆが９５以上であり、
色温度が６５００Ｋの光を基準光としたときの演色評価数Ｒｇの１００からの差が５以下である、
請求項１〜３のいずれか１項に記載の発光装置。
【請求項７】
色温度が６５００Ｋの光を基準光としたときの特殊演色評価数Ｒ９が９６．８以上である、
請求項１〜３、６のいずれか１項に記載の発光装置。
【請求項８】
前記蛍光体群に、２種のアルカリ土類ハロリン酸塩蛍光体、β−サイアロン蛍光体、Ｃａ固溶α−サイアロン蛍光体、及びＣＡＳＯＮ蛍光体が含まれる、
請求項１〜３、６、７のいずれか１項に記載の発光装置。
【発明の詳細な説明】
【技術分野】
【０００１】
本発明は、発光装置に関する。
【背景技術】
【０００２】
近年、ＬＥＤ（Light Emitting Diode）を用いて、電球色、ハロゲン光、太陽光を再現しようとする取り組みが各所で行われており、演色性の高い光を得るために様々な蛍光体の開発が行われている。
【０００３】
例えば、白熱球のフィラメントと同様の光り方、色合いを再現することを目的とした、３８０ｎｍから７８０ｎｍの波長領域において連続した発光スペクトル分布を示す光を発するＬＥＤモジュールが知られている（例えば、特許文献１参照）。特許文献１のＬＥＤモジュールにおいては、青色蛍光体、緑色蛍光体、黄色蛍光体、赤色蛍光体の少なくとも４種の蛍光体が用いられている。
【０００４】
また、平均演色評価数Ｒａが８５より大きく、特殊演色評価数Ｒ９（赤色）が５０より大きい発光装置が知られている（例えば、特許文献２参照）。特許文献２の発光装置においては、異なる波長領域に発光ピークを有する４種の蛍光体が用いられている。
【先行技術文献】
【特許文献】
【０００５】
【特許文献１】特開２０１６−７６６５２号公報
【特許文献２】特開２０１６−１１１１９０号公報
【発明の概要】
【発明が解決しようとする課題】
【０００６】
しかしながら、特許文献１、２に記載された装置を含む従来の発光装置においては、発光スペクトルの赤色領域を構成する赤色蛍光体として、概ね６６０ｎｍ付近にピーク波長を有する蛍光体が用いられているため、特に７００ｎｍ以上の深赤色領域において、発光スペクトルが太陽光やハロゲン光のスペクトルから大きく乖離している。このため、太陽光やハロゲン光の再現を求める場合、深赤色領域の色味不足が感じられる。
【０００７】
本発明の目的は、演色性の低下を抑えつつ、発光スペクトルの深赤色領域における強度が相対的に増加された発光装置を提供することにある。
【課題を解決するための手段】
【０００８】
本発明の一態様は、上記目的を達成するために、下記［１］〜［８］の発光装置を提供する。
【０００９】
［１］３８０ｎｍから４６０ｎｍの範囲にピーク波長を有する光を発する発光素子と、前記発光素子から発せられる光により励起され、４００ｎｍから７８０ｎｍの波長領域において連続した発光スペクトルを有する、複数種の蛍光体から構成される蛍光体群と、を備え、前記蛍光体群に、７２０ｎｍ±５％の範囲にピーク波長を有する蛍光体が含まれる、発光装置。
【００１０】
［２］前記７２０ｎｍ±５％の範囲にピーク波長を有する蛍光体が、ＧｄとＧａを含む酸化物からなる、上記［１］に記載の発光装置。
【００１１】
［３］前記酸化物が、Ｃｒで付活されたＧｄ３Ｇａ５Ｏ１２である、上記［２］に記載の発光装置。
【００１２】
［４］色温度が３０００Ｋの光を基準光としたときの演色評価数Ｒｆが９５以上であり、色温度が３０００Ｋの光を基準光としたときの演色評価数Ｒｇの１００からの差が５以下である、上記［１］〜［３］のいずれか１項に記載の発光装置。
【００１３】
［５］前記蛍光体群に、２種のアルカリ土類ハロリン酸塩蛍光体、β−サイアロン蛍光体、及びＣＡＳＯＮ蛍光体が含まれる、上記［１］〜［４］のいずれか１項に記載の発光装置。
【００１４】
［６］色温度が６５００Ｋの光を基準光としたときの演色評価数Ｒｆが９５以上であり、色温度が６５００Ｋの光を基準光としたときの演色評価数Ｒｇの１００からの差が５以下である、上記［１］〜［３］のいずれか１項に記載の発光装置。
【００１５】
［７］色温度が６５００Ｋの光を基準光としたときの特殊演色評価数Ｒ９が９６．８以上である、上記［１］〜［３］、［６］のいずれか１項に記載の発光装置。
【００１６】
［８］前記蛍光体群に、２種のアルカリ土類ハロリン酸塩蛍光体、β−サイアロン蛍光体、Ｃａ固溶α−サイアロン蛍光体、及びＣＡＳＯＮ蛍光体が含まれる、上記［１］〜［３］、［６］、［７］のいずれか１項に記載の発光装置。
【発明の効果】
【００１７】
本発明によれば、演色性の低下を抑えつつ、発光スペクトルの深赤色領域における強度が相対的に増加された発光装置を提供することができる。
【図面の簡単な説明】
【００１８】
【図１】図１は、実施の形態に係る発光装置の垂直断面図である。
【図２】図２は、色温度が３０００Ｋである夕方の太陽光に発光スペクトルの形状が近づくように蛍光体の組み合わせや濃度比を調整した発光装置の発光スペクトルを示すグラフである。
【図３】図３は、色温度が６５００Ｋである朝〜昼頃の太陽光に発光スペクトルの形状が近づくように蛍光体の組み合わせや濃度比を調整した発光装置の発光スペクトルを示すグラフである。
【発明を実施するための形態】
【００１９】
〔実施の形態〕
（発光装置の構成）
図１は、実施の形態に係る発光装置１の垂直断面図である。発光装置１は、凹部１０ａを有するケース１０と、凹部１０ａの底部に露出するようにケース１０に含まれるリードフレーム１１と、リードフレーム１１上に搭載された発光素子１２と、リードフレーム１１と発光素子１２の電極を電気的に接続するボンディングワイヤー１３と、凹部１０ａ内に充填され、発光素子１２を封止する封止樹脂１４と、封止樹脂１４中に含まれる粒子状の蛍光体１５とを有する。
【００２０】
ケース１０は、例えば、ポリフタルアミド樹脂、ＬＣＰ（Liquid Crystal Polymer）、ＰＣＴ（Polycyclohexylene Dimethylene Terephalate）等の熱可塑性樹脂、シリコーン樹脂、変性シリコーン樹脂、エポキシ樹脂、変性エポキシ樹脂等の熱硬化性樹脂からなり、射出成形又はトランスファー成形により形成される。ケース１０は、光反射率を向上させるための二酸化チタン等からなる光反射粒子を含んでもよい。
【００２１】
リードフレーム１１は、例えば、全体またはその表面がＡｇ、Ｃｕ、Ａｌ等の導電材料からなる。
【００２２】
発光素子１２は、典型的にはＬＥＤ素子やレーザーダイオード素子である。図１に示される例では、発光素子１２はボンディングワイヤー１３によりリードフレーム１１に接続されるフェイスアップ型の素子であるが、フェイスダウン型の素子であってもよいし、導電バンプ等のボンディングワイヤー以外の接続部材によってリードフレームに接続されてもよい。
【００２３】
発光素子１２は、３８０ｎｍから４６０ｎｍの範囲（３８０ｎｍ以上４６０ｎｍ以下の範囲）にピーク波長を有する光を発する。およそ４６０ｎｍ以下の波長の光によって後述する蛍光体１５に含まれる蛍光体を効率的に励起させることができるため、発光素子１２の発する光のピーク波長が４６０ｎｍ以下であることが好ましい。
【００２４】
一方、発光素子１２の発する光のピーク波長が短すぎると、発光素子１２の発光スペクトルのピークと蛍光体１５の発光スペクトルのピークとの間のスペクトル谷が大きくなって発光装置１の発光スペクトルを太陽光に近づけることが困難になるため、発光素子１２の発する光のピーク波長が３８０ｎｍ以上であることが好ましい。
【００２５】
封止樹脂１４は、例えば、シリコーン系樹脂やエポキシ系樹脂等の樹脂材料からなる。
【００２６】
蛍光体１５は、発光素子１２の発する光を励起源として蛍光を発する蛍光体である。蛍光体１５は、複数種の蛍光体から構成される蛍光体群であり、発光装置１の発光スペクトルを太陽光に近づけるため、少なくとも、４００ｎｍから７８０ｎｍの波長領域において連続した（強度がゼロにならない）発光スペクトルを有し、７２０ｎｍ±５％の範囲にピーク波長を有する深赤色の蛍光体（以下、深赤色蛍光体とする）を含む。
【００２７】
深赤色蛍光体は、例えば、Ｃｒで付活されたＧｄ３Ｇａ５Ｏ１２（Ｇｄ３Ｇａ５Ｏ１２：Ｃｒ３＋）等の、ＧｄとＧａを含む酸化物からなる。深赤色蛍光体は、発光装置１の発光スペクトルの深赤色領域における強度を相対的に増加させ、発光スペクトルの深赤色領域における太陽光やハロゲン光のスペクトルからの乖離を抑えることができる。
【００２８】
また、蛍光体１５は、発光装置１の発光スペクトルを４００ｎｍから７８０ｎｍの波長領域において連続させるため、４４５ｎｍから４９０ｎｍの範囲にピーク波長を有する青色系蛍光体と、４９１ｎｍから６００ｎｍの範囲にピーク波長を有する黄色〜緑色系の蛍光体と、６０１ｎｍから６７０ｎｍの範囲にピーク波長を有する赤色蛍光体とを、それぞれ少なくとも一種ずつ含むことが好ましい。
【００２９】
４４５ｎｍから４９０ｎｍの範囲にピーク波長を有する青色の蛍光体としては、例えば、アルカリ土類ハロリン酸塩蛍光体を用いることができる。アルカリ土類ハロリン酸塩蛍光体の主な組成を以下の表１に示す。
【００３０】
【表１】
2019062063.tif 000003
【００３１】
アルカリ土類ハロリン酸塩蛍光体は、付活剤であるＥｕやアルカリ土類金属であるＣａ、Ｓｒ、ＢａやＭｇの濃度を変えることにより発光スペクトルを変化させることができる。
【００３２】
４９１ｎｍから６００ｎｍの範囲にピーク波長を有する黄色〜緑色の蛍光体としては、例えば、Ｃａ固溶α−サイアロン蛍光体、β−サイアロン蛍光体、ケイ酸塩蛍光体、窒化物蛍光体、ＬＳＮ蛍光体、ＹＡＧ蛍光体、又はＬｕＡＧ蛍光体を用いることができる。これらの蛍光体の主な組成を以下の表２に示す。
【００３３】
【表２】
2019062063.tif 000004
【００３４】
ＹＡＧ蛍光体、ＬｕＡＧ蛍光体は、Ｇｄ、Ｇａや付活剤であるＣｅの濃度を変えることにより発光スペクトルを変化させることができる。
【００３５】
６０１ｎｍから６７０ｎｍの範囲にピーク波長を有する赤色蛍光体としては、例えば、ＣＡＳＮ蛍光体、ＳＣＡＳＮ蛍光体、又はＣＡＳＯＮ蛍光体を用いることができる。これらの蛍光体の主な組成を以下の表３に示す。
【００３６】
【表３】
2019062063.tif 000005
【００３７】
ＣＡＳＮ蛍光体、ＳＣＡＳＮ蛍光体、ＣＡＳＯＮ蛍光体は、付活剤であるＥｕやアルカリ土類金属であるＳｒ、Ｃａの濃度を変えることにより発光スペクトルを変化させることができる。
【００３８】
蛍光体１５を構成する蛍光体の組み合わせやそれらの濃度比は、発光装置１の発光スペクトルが太陽光に近くなるように、例えば、太陽光を基準光としたときの演色評価数Ｒｆ、Ｒｇ、平均演色評価数Ｒａ、特殊演色評価数Ｒｉ（ｉ＝９〜１５）が１００に近くなるように調整される。
【００３９】
平均演色評価数Ｒａ、特殊演色評価数Ｒｉ（ｉ＝９〜１５）は、日本工業規格に定められた光源の演色性評価方法（ＪＩＳ  Ｚ  ８７２６：１９９０）に用いられる演色性を数値として評価するためのパラメータである。これらの数値が１００に近いほど基準光（太陽光等）に近いことになる。
【００４０】
また、演色評価数Ｒｆ、Ｒｇは、北米照明学会（ＩＥＳ）によって定められた光の演色性の新しい評価方法「ＴＭ−３０−１５」において用いられる演色評価数である。
【００４１】
Ｒｆは色の忠実度を表すパラメータであり、９９種の色についての試験により得られるため、平均演色評価数Ｒａよりも高い精度で色の忠実度を評価することができる。Ｒｆの上限は１００であり、１００に近いほどテスト光の色が基準光（太陽光等）の色に近いことを示す。
【００４２】
Ｒｇは従来の評価方法にはなかった色の鮮やかさを表すパラメータである。Ｒｇが１００に近いほど、テスト光の色の鮮やかさが基準光（太陽光等）の色の鮮やかさに近いことを示す。Ｒｇは１００より小さい値も大きい値もとり得る。
【００４３】
なお、発光装置１がどのような形態で蛍光体１５を含むかは、特に限定されない。例えば、蛍光体１５は、封止樹脂１４中に分散していてもよいし、封止樹脂１４の底に沈降していてもよい。また、蛍光体１５は、発光素子上に塗布により形成される蛍光体層中に含まれていてもよい。
【００４４】
また、発光装置１の構成は、発光素子１２と蛍光体１５を有するものであれば、本実施の形態に示されるものに限られない。例えば、発光装置１は、図１に示されるような表面実装型（ＳＭＤ型）であってもよいし、チップオンボード型（ＣＯＢ型）であってもよい。
【００４５】
（実施の形態の効果）
上記の実施の形態によれば、演色性の低下を抑えつつ、発光スペクトルの深赤色領域における強度が相対的に増加されて深赤色領域の色味不足が解消された発光装置１を提供することができる。
【００４６】
上記の実施の形態に係る発光装置１は、従来のものよりも太陽光に近い発光スペクトルを有するため、演色性が高く、屋内において、ありのままの色をうつしだすことができるので、例えば、食べ物や衣服に対する照明に適している。また、色を検査する用途にも適しており、その例として、自動車等の塗装色の評価に用いられる場合がある。
【実施例１】
【００４７】
図２は、色温度が３０００Ｋである夕方の太陽光に発光スペクトルの形状が近づくように蛍光体１５を構成する蛍光体の組み合わせやそれらの濃度比を調整した発光装置１（１ａ、１ｂ）及び発光装置２の発光スペクトルを示すグラフである。なお、図２の各発光スペクトルは、各々の分光放射束（Ｗ／ｎｍ）を最大値が１となるように規格化したものである。
【００４８】
発光装置２は、蛍光体１５に深赤色蛍光体を含まない比較例としての発光装置であり、発光装置２の蛍光体１５以外の構成は、発光装置１（１ａ、１ｂ）と同様である。
【００４９】
図２に係る発光装置１（１ａ、１ｂ）においては、青色蛍光体としての２種のアルカリ土類ハロリン酸塩蛍光体、黄色〜緑色蛍光体としてのβ−サイアロン蛍光体、赤色蛍光体としてのＣＡＳＯＮ蛍光体、及び深赤色蛍光体としてのＣｒで付活されたＧｄ３Ｇａ５Ｏ１２により蛍光体１５が構成されている。発光装置２の蛍光体１５は、発光装置１（１ａ、１ｂ）の蛍光体１５に含まれるＣｒで付活されたＧｄ３Ｇａ５Ｏ１２以外の蛍光体を含む。
【００５０】
次の表４は、図２に係る発光装置１（１ａ、１ｂ）及び発光装置２の蛍光体１５を構成する上記の蛍光体の特性を示す表である。
【００５１】
【表４】
2019062063.tif 000006
【００５２】
次の表５は、図２に係る発光装置１（１ａ、１ｂ）及び発光装置２の蛍光体１５を構成する蛍光体の濃度比を示す表である。表５の「蛍光体濃度」は、メチル系シリコーンからなる封止樹脂１４の質量と蛍光体１５の質量との合計に対する蛍光体１５の質量の比の値（質量％）である。
【００５３】
また、表５の「蛍光体濃度比」は、蛍光体１５（蛍光体全体）の質量に対する各々の蛍光体の質量の比の値（質量％）であり、「ＳＣＡ１」、「ＳＣＡ２」、「β」、「ＣＡＳＯＮ」、「ＧＧＧ」は、それぞれアルカリ土類ハロリン酸塩蛍光体（ピーク波長４５５ｎｍ）、アルカリ土類ハロリン酸塩蛍光体（ピーク波長４８２ｎｍ）、β−サイアロン蛍光体、ＣＡＳＯＮ蛍光体、Ｃｒで付活されたＧｄ３Ｇａ５Ｏ１２を意味する。
【００５４】
【表５】
2019062063.tif 000007
【００５５】
次の表６は、色温度が３０００Ｋである夕方の太陽光を基準光としたときの図２に係る発光装置１（１ａ、１ｂ）及び発光装置２の演色評価数Ｒｆ、Ｒｇ、演色評価数Ｒ１〜Ｒ８、平均演色評価数Ｒａ、特殊演色評価数Ｒｉ（ｉ＝９〜１５）を示すグラフである。なお、平均演色評価数Ｒａは、演色評価数Ｒ１〜Ｒ８の平均値である。
【００５６】
【表６】
2019062063.tif 000008
【００５７】
表６に示されるように、発光装置１（１ａ、１ｂ）の演色評価数は、発光装置２の演色評価数と同等又は優れている。このことは、発光装置の発光スペクトルを色温度が３０００Ｋである夕方の太陽光を基準とする場合に、赤色成分の増加を目的として深赤色蛍光体を蛍光体１５に加えても、演色性の低下が抑えられることを示している。
【００５８】
例えば、表６によれば、色温度が３０００Ｋである夕方の太陽光を基準光としたときの発光装置１の演色評価数について、Ｒｆが９７．４以上、Ｒｇの１００からの差が０．７以下、Ｒａが９８．３以上とすることができる。なお、色温度が３０００Ｋである夕方の太陽光に対するＲｆは９５以上、Ｒｇの１００からの差は５以下が望ましい。
【００５９】
また、図２に示されるように、発光スペクトルの赤色領域、特におよそ７００ｎｍ以上の深赤色領域における強度が、発光装置１（１ａ、１ｂ）の方が発光装置２よりも大きい。すなわち、蛍光体１５に深赤色蛍光体を用いて、蛍光体の濃度比を適切に調整することにより、演色性の低下を抑えつつ、発光スペクトルの深赤色領域における強度を相対的に増加させることができる。
【００６０】
なお、発光装置２の蛍光体１５に単純にＣｒで付活されたＧｄ３Ｇａ５Ｏ１２を追加しただけでは、相対的に青色成分が低下して演色評価数が低下してしまうため、発光装置１（１ａ、１ｂ）の様に、演色評価数が向上するように蛍光体の混合比を調整することが求められる。
【実施例２】
【００６１】
図３は、色温度が６５００Ｋである朝〜昼頃の太陽光に発光スペクトルの形状が近づくように蛍光体１５を構成する蛍光体の組み合わせやそれらの濃度比を調整した発光装置１（１ｃ、１ｄ）及び発光装置３の発光スペクトルを示すグラフである。なお、図３の各発光スペクトルは、各々の分光放射束（Ｗ／ｎｍ）を最大値が１となるように規格化したものである。
【００６２】
発光装置３は、蛍光体１５に深赤色蛍光体を含まない比較例としての発光装置であり、発光装置３の蛍光体１５以外の構成は、発光装置１（１ｃ、１ｄ）と同様である。
【００６３】
図３に係る発光装置１（１ｃ、１ｄ）においては、青色蛍光体としての２種のアルカリ土類ハロリン酸塩蛍光体、黄色〜緑色蛍光体としてのβ−サイアロン蛍光体及びＣａ固溶α−サイアロン蛍光体、赤色蛍光体としてのＣＡＳＯＮ蛍光体、並びに深赤色蛍光体としてのＣｒで付活されたＧｄ３Ｇａ５Ｏ１２により蛍光体１５が構成されている。発光装置３の蛍光体１５は、発光装置１（１ｃ、１ｄ）の蛍光体１５に含まれるＣｒで付活されたＧｄ３Ｇａ５Ｏ１２以外の蛍光体を含む。
【００６４】
次の表７は、図３に係る発光装置１（１ｃ、１ｄ）及び発光装置３の蛍光体１５を構成するＣａ固溶α−サイアロン蛍光体の特性を示す表である。その他の蛍光体の特性は、表４に示されている特性と同じである。
【００６５】
【表７】
2019062063.tif 000009
【００６６】
次の表８は、図３に係る発光装置１（１ｃ、１ｄ）及び発光装置３の蛍光体１５を構成する蛍光体の濃度比を示す表である。表５の「蛍光体濃度」は、メチル系シリコーンからなる封止樹脂１４の質量と蛍光体１５の質量との合計に対する蛍光体１５の質量の比の値（質量％）である。
【００６７】
また、表８の「蛍光体濃度比」は、蛍光体１５（蛍光体全体）の質量に対する各々の蛍光体の質量の比の値（質量％）であり、「α」は、Ｃａ固溶α−サイアロン蛍光体を意味する。その他の蛍光体の略称については、表５と同様である。
【００６８】
【表８】
2019062063.tif 000010
【００６９】
次の表９は、色温度が６５００Ｋである朝〜昼頃の太陽光を基準光としたときの図３に係る発光装置１（１ｃ、１ｄ）及び発光装置３の演色評価数Ｒｆ、Ｒｇ、演色評価数Ｒ１〜Ｒ８、平均演色評価数Ｒａ、特殊演色評価数Ｒｉ（ｉ＝９〜１５）を示すグラフである。
【００７０】
【表９】
2019062063.tif 000011
【００７１】
表９に示されるように、発光装置１（１ｃ、１ｄ）の演色評価数は、発光装置３の演色評価数と同等又は優れている。このことは、発光装置の発光スペクトルを色温度が６５００Ｋである朝〜昼頃の太陽光を基準とする場合に、赤色成分の増加を目的として深赤色蛍光体を蛍光体１５に加えても、演色性の低下が抑えられることを示している。
【００７２】
例えば、表９によれば、色温度が６５００Ｋである朝〜昼頃の太陽光を基準光としたときの発光装置１の演色評価数について、Ｒｆが９５．４以上、Ｒｇの１００からの差が０．７以下、Ｒａが９６．１以上、Ｒ９（赤色）が９６．８以上とすることができる。なお、色温度が６５００Ｋである朝〜昼頃の太陽光に対するＲｆは９５以上、Ｒｇの１００からの差は５以下が望ましい。
【００７３】
また、図３に示されるように、発光スペクトルの赤色領域、特におよそ７００ｎｍ以上の深赤色領域における強度が、発光装置１（１ｃ、１ｄ）の方が発光装置３よりも大きい。すなわち、蛍光体１５に深赤色蛍光体を用いて、蛍光体の濃度比を適切に調整することにより、演色性の低下を抑えつつ、発光スペクトルの深赤色領域における強度を相対的に増加させることができる。
【００７４】
なお、発光装置３の蛍光体１５に単純にＣｒで付活されたＧｄ３Ｇａ５Ｏ１２を追加しただけでは、相対的に青色成分が低下して演色評価数が低下してしまうため、発光装置１（１ｃ、１ｄ）の様に、演色評価数が向上するように蛍光体の混合比を調整することが求められる。
【００７５】
以上、本発明の実施の形態及び実施例を説明したが、本発明は、上記の実施の形態及び実施例に限定されず、発明の主旨を逸脱しない範囲内において種々変形実施が可能である。
【００７６】
例えば、実施例として、色温度が３０００Ｋである夕方の太陽光と、色温度が６５００Ｋである朝〜昼頃の太陽光を基準とした形態を示したが、基準とする光はこれらに限定されず、例えば、色温度が２０００〜９０００Ｋの範囲内の任意の色温度を有する太陽光や、ハロゲン光を基準として、演色性の低下を抑えつつ、発光スペクトルの深赤色領域の強度を相対的に増加させることができる。
【００７７】
また、上記の実施の形態及び実施例は特許請求の範囲に係る発明を限定するものではない。また、実施の形態及び実施例の中で説明した特徴の組合せの全てが発明の課題を解決するための手段に必須であるとは限らない点に留意すべきである。
【符号の説明】
【００７８】
１          発光装置
１０        ケース
１１        リードフレーム
１２        発光素子
１３        ボンディングワイヤー
１４        封止樹脂
１５        蛍光体
【図１】
2019062063.tif 000012
【図２】
2019062063.tif 000013
【図３】
2019062063.tif 000014